【手続補正書】
【提出日】平成19年6月18日(2007.6.18)
【手続補正１】
【補正対象書類名】特許請求の範囲
【補正対象項目名】全文
【補正方法】変更
【補正の内容】
【特許請求の範囲】
【請求項１】
１軸当たりの糸量合計が３００〜１００００デシテックスの合成繊維、ガラス繊維又は炭素繊維の合糸により形成された軸数が２軸〜４軸であり、網目が２〜２０ｍｍのメッシュ状織物にエチレン−酢酸ビニル共重合体エマルジョン又はアクリル樹脂エマルジョンを塗布又は含浸被覆しさらに片面に粘着剤を付与して粘着剤層を形成してなる、コンクリート剥落防止用メッシュ状布帛。
【請求項２】
メッシュ状織物の少なくとも１軸が絡み織りである、請求項１に記載されたコンクリート剥落防止用メッシュ状布帛。
【請求項３】
メッシュ状布帛の引張強さが５ｃｍ巾当たり５００〜２０００Ｎ、伸びが２０〜６０％である、請求項１又は２に記載された、コンクリート剥落防止用メッシュ状布帛。
【請求項４】
コンクリート剥落防止用メッシュ状布帛の粘着剤層を形成した面に剥離紙を貼着した、請求項１ないし３のいずれか１項に記載された、コンクリート剥落防止用メッシュ状布帛。
【請求項５】
コンクリート構造体の被処理面に、請求項１ないし４のいずれか１項に記載されたコンクリート剥落防止用メッシュ状布帛の粘着剤層を当てて貼り付け、次いで布帛の上から表面処理剤を塗布することを特徴とする、コンクリート剥落防止工法。
【手続補正２】
【補正対象書類名】明細書
【補正対象項目名】０００３
【補正方法】変更
【補正の内容】
【０００３】
例えば特許文献１によれば、コンクリート構造体の補強箇所の表面を清掃し、ポリエステル繊維やポリプロピレン繊維、アミラド繊維、ビニロン繊維などの有機繊維、あるいはガラス繊維や金属繊維などの無機繊維、若しくは炭素繊維などの繊維を３軸、４軸若しくは５軸に配列した繊維を織ることなしに軸方向を交差させて一体的に積層形成された組布をコンクリート構造体の表面に接着剤や粘着テープなどで取り付けた後、組布に液状の熱硬化性樹脂を含浸させて硬化させる／又は予め積層形成された液状の熱硬化性樹脂を含浸
された組布をコンクリート構造体の表面に取り付けて熱硬化性樹脂を硬化すること等の方法にて、織布でないので組布に外部からいずれの方向に引っ張り力が作用しても、強度の低下があまりなく、組布を取り付けて熱硬化性樹脂と一体化させるのみで施工が容易で、高強度のコンクリート構造体に補強する。液状の熱硬化樹脂としては不飽和ポリエステル樹脂、エポキシアクリレート樹脂、ウレタンアクリレート樹脂、アクリルシロップ樹脂などのラジカル硬化型樹脂、或いはエポキシ樹脂、フェノール樹脂などが開示されている。
また、一般的に剥落したコンクリート表面を修復し、プライマーを塗布する。修正材で下地の凹凸を無くし、下塗りし、網状若しくはメッシュ状布帛を貼り付け、上塗りして固める。下塗り及び上塗り樹脂はエポキシ樹脂又はＭＭＡ（メチルメタクリレート）樹脂を塗布して補修している。
メッシュ状布帛をコンクリート構造体に貼り付けるには、接着剤をコンクリート構造体の表面に塗布して貼り付けたり、メッシュ状布帛を接着剤や粘着テープなどにより複数箇所で点接着することが開示されている。
【特許文献１】特開２００１−３２９５１１号公報
【手続補正３】
【補正対象書類名】明細書
【補正対象項目名】０００４
【補正方法】変更
【補正の内容】
【０００４】
従来は劣化コンクリート表面に網状若しくはメッシュ状布帛を取り付けて、樹脂等にて上塗りする際に、接着剤や粘着テープをコンクリート表面に貼り付けて、メッシュ状布帛を固着していた。しかし施工時に２人以上でなければ施工できないばかりでなく、部分的な接着であり、メッシュ状布帛がコンクリート表面に固着し難く、上塗り時に剥がれることがある。
【手続補正４】
【補正対象書類名】明細書
【補正対象項目名】０００５
【補正方法】変更
【補正の内容】
【０００５】
本発明は、
「１． １軸当たりの糸量合計が３００〜１００００デシテックスの合成繊維、ガラス繊
維又は炭素繊維の合糸により形成された軸数が２軸〜４軸であり、網目が２〜２０ｍｍのメッシュ状織物にエチレン−酢酸ビニル共重合体エマルジョン又はアクリル樹脂エマルジョンを塗布又は含浸被覆しさらに片面に粘着剤を付与して粘着剤層を形成してなる、コンクリート剥落防止用メッシュ状布帛。
２． メッシュ状織物の少なくとも１軸が絡み織りである、１項に記載されたコンクリー
ト剥落防止用メッシュ状布帛。
３． メッシュ状布帛の引張強さが５ｃｍ巾当たり５００〜２０００Ｎ、伸びが２０〜６
０％である、１項又は２項に記載された、コンクリート剥落防止用メッシュ状布帛。
４． コンクリート剥落防止用メッシュ状布帛の粘着剤層を形成した面に剥離紙を貼着し
た、１項ないし３項のいずれか１項に記載された、コンクリート剥落防止用メッシュ状布帛。
５． コンクリート構造体の被処理面に、１項ないし４項のいずれか１項に記載されたコ
ンクリート剥落防止用メッシュ状布帛の粘着剤層を当てて貼り付け、次いで布帛の上から表面処理剤を塗布することを特徴とする、コンクリート剥落防止工法。」
に関する。
【手続補正５】
【補正対象書類名】明細書
【補正対象項目名】０００７
【補正方法】変更
【補正の内容】
【０００７】
本発明のメッシュ状布帛は、コンクリート構造物の剥離に関し、剥落を防止すべくコンクリート表面にメッシュ状布帛を展張してコンクリートにて固める工法に使用する、基布は合成繊維又は炭素繊維を製織し、それにエチレン−酢酸ビニル共重合体エマルジョン又は、アクリル樹脂エマルジョンを被覆したメッシュ状布帛である。
基布に使用する合成繊維の材質は、ポリオレフィン系ではポリエチレン繊維又はポリプロピレン繊維、脂肪族及び芳香族ポリアミド系ではナイロン繊維及びアラミド繊維、ポリビニルアルコール系ではビニロン繊維、ポリエステル系ではＰＥＴ繊維が好ましい。その中でもナイロンは耐アルカリ性に優れているのでより好ましい。
本発明のコンクリート剥落防止用メッシュ状布帛の織物は、１軸当りの糸量合計が３００〜１００００デシテックスで、軸数が２軸、３軸または４軸であり、網目が２〜２０ｍｍのメッシュ状布帛であるが、１軸当りの糸量合計が３００デシテックス以下では、引っ張り強度が不足となり、また１００００デシテックス以上では、布帛の腰が強くなり過ぎて曲げに難くなるので好ましくない。４軸以上では空隙が少なくなり、表面処理剤の浸透が少なくなるので好ましくない。網目は２ｍｍ以下は表面処理剤の浸透が少なくなり、２０ｍｍ以上では粘着剤層の固着性が低いので好ましくない。
メッシュ状織物の少なくとも１軸が絡み織りであると被覆剤との固着性が高くなるので好ましい。
【手続補正６】
【補正対象書類名】明細書
【補正対象項目名】０００８
【補正方法】変更
【補正の内容】
【０００８】
本発明で言うメッシュ状布帛の軸とは経糸・緯糸・斜糸である。
メッシュ状の織物の布帛は、エチレン−酢酸ビニル共重合体エマルジョンまたは、アクリル樹脂エマルジョンを被覆する。これ等のエマルジョンで被覆すると耐水の効果が奏されるので好ましい。エマルジョンの被覆量は基布に対して被覆量が２０〜１００重量部％である。
上記布帛の引張強さは、５００〜２０００Ｎ／５ｃｍ巾でなければならない。５００Ｎ
／５ｃｍ巾以下では強度不足となり、２０００Ｎ／５ｃｍ巾以上では布帛の腰が強くな
るので不適当である。
伸びは、２０〜６０％であり、２０％以下では貼着時の伸びの変化に対応できなくなり、６０％以上では被覆材との親和性が悪くなるので好ましくない。
本発明のコンクリート剥落防止用メッシュ状布帛の使用法について説明する。メッシュ状布帛はコンクリート構造体表面に貼着して使用する。
【手続補正７】
【補正対象書類名】明細書
【補正対象項目名】０００９
【補正方法】変更
【補正の内容】
【０００９】
粘着剤層を形成する粘着剤としては、アクリル系、ゴム系等の粘着剤を使用することができ、それ等の粘着剤は溶剤タイプ、水分散タイプ、ホットメルトタイプのいずれのタイプであってもよい。アクリル系粘着剤には通常非架橋型と架橋型があるが、硬化剤で架橋した架橋型が好ましい。アクリル系粘着剤は主成分がアクリル酸エステルであり、主モノマーとしてＴｇの低いポリマーを生成する４〜１２個の炭素を有するアルキルアクリレート又はメタクリレートで、アクリル酸２−エチルヘキシル、アクリル酸ブチル、アクリル酸イソオクチル等のモノマーと側鎖の短いアクリル酸エステル、メタクリル酸エステル、酢酸ビニル、スチレン等のＴｇが高く官能基を有するモノマーとの共重合体が用いられる。
ゴム系粘着剤としては、天然ゴム粘着剤、スチレン−ブタジエンランダムコポリマー（ＳＢＲ）粘着剤、ポリイソブチレン系粘着剤（ＰＩＢ）、ブチルゴム系粘着剤等が挙げられるが、ＳＢＲ粘着剤が好ましい。溶剤タイプ、水分散タイプのいずれの場合でも、剥離布帛上に粘着剤を塗布し、乾燥して粘着剤層を形成した後、布帛上に粘着剤層を転写、積層する。転写によらない場合は、直接溶剤タイプ、水分散タイプ粘着剤を布帛に塗布する。粘着剤の塗布量は１０〜１００ｇ／ｍ2で、好ましくは１０〜８０ｇ／ｍ2であり、より好ましくは２０〜７０ｇ／ｍ2である。
アクリル系粘着剤層を架橋する硬化剤としては、イソシアネート系硬化剤が好ましく、硬化剤の添加量は粘着剤１００重量部に対して０．５〜７重量部、好ましくは１〜５重量部である。０．５重量部以下では保持力が大で剥離した場合、貼着物に粘着剤が残る。７重量部以上では、保持力が小さくなり粘着テープとしての機能をなさなくなる
。
本発明のコンクリート剥落防止用メッシュ状布帛の使用法について説明する。コンクリート剥落防止用メッシュ状布帛はコンクリート構造体に粘着して使用する。例えば、コンクリート表面の浮きモルタルやジャンカ等をハツリ除去し、施工面を清掃する。剥離紙を剥がし、コンクリート剥落防止用メッシュ状布帛を清掃したコンクリート面に貼り付ける。コンクリート剥落防止用メッシュ状布帛に上塗りとして、表面処理剤を塗布する。